(57)【要約】【課題】高感度で画像欠陥のない感熱転写インクシートを提供すること。【解決手段】支持体上に熱移行性染料が樹脂バインダー中に含有されてなる染料層を設けた感熱転写インクシートにおいて、該染料層に少なくとも１種の下記一般式［１］で表される化合物で修飾されたポリビニルアセタールを含有させる。2009073167.tif 000019（Ｒ1は置換直鎖アルキル基、置換分岐アルキル基または置換もしくは無置換の環状基を表し、Ｒ2は水素原子、置換もしくは無置換の直鎖アルキル基、置換もしくは無置換の分岐アルキル基、または置換もしくは無置換の環状基を表す。）【選択図】なし【特許請求の範囲】
【請求項１】
支持体上に熱移行性染料が樹脂バインダー中に含有されてなる染料層を設けた感熱転写インクシートにおいて、該染料層に少なくとも１種の下記一般式［１］で表される化合物で修飾されたポリビニルアセタールを含有することを特徴とする感熱転写インクシート。
【化１】
2009073167.tif 000017
（一般式［１］において、Ｒ1は置換直鎖アルキル基、置換分岐アルキル基、または置換もしくは無置換の環状基を表し、Ｒ2は水素原子、置換もしくは無置換の直鎖アルキル基、置換もしくは無置換の分岐アルキル基、または置換もしくは無置換の環状基を表す。ただし、Ｒ1が無置換のフェニル基が１つのみ置換したアルキル基または無置換のフェニル基であって、かつＲ2が水素原子であることはなく、また、Ｒ1が置換基を有するフェニル基であって、かつＲ2が水素原子または直鎖もしくは分岐アルキル基であることはない。）
【請求項２】
前記Ｒ1およびＲ2のいずれか一方が、架橋環基、縮合環基、脂肪族炭素単環基またはヘテロ環基であることを特徴とする請求項１に記載の感熱転写インクシート。
【請求項３】
前記Ｒ1およびＲ2のいずれか一方が、架橋環基または縮合環基であることを特徴とする請求項１に記載の感熱転写インクシート。
【請求項４】
前記Ｒ1およびＲ2のいずれか一方が、脂環式の架橋環基または脂環式の縮合環基であることを特徴とする請求項１に記載の感熱転写インクシート。
【請求項５】
請求項１〜４のいずれか１項に記載の感熱転写インクシートが充填されていることを特徴とするインクカートリッジ。
【請求項６】
支持体上にポリマーラテックスを含有するインク受容層を有する受像シート上に請求項１〜４のいずれか１項に記載の感熱転写インクシートを用いて画像を形成することを特徴とする感熱転写記録方法。
【請求項７】
熱移行性染料と少なくとも１種の下記一般式［１］で表される化合物で修飾されたポリビニルアセタールを含有することを特徴とする感熱転写インクシートの染料層用塗布組成物。
【化２】
2009073167.tif 000018
（一般式［１］において、Ｒ1は置換直鎖アルキル基、置換分岐アルキル基、または置換もしくは無置換の環状基を表し、Ｒ2は水素原子、置換もしくは無置換の直鎖アルキル基、置換もしくは無置換の分岐アルキル基、または置換もしくは無置換の環状基を表す。ただし、Ｒ1が無置換のフェニル基が１つのみ置換したアルキル基または無置換のフェニル基であって、かつＲ2が水素原子であることはなく、また、Ｒ1が置換基を有するフェニル基であって、かつＲ2が水素原子または直鎖もしくは分岐アルキル基であることはない。）
【発明の詳細な説明】
【技術分野】
【０００１】
本発明は特定の構造のポリビニルアセタールを含有する感熱転写インクシート、インクカートリッジ、感熱転写インクシートの染料層用塗布組成物および感熱転写記録方法に関する。
【背景技術】
【０００２】
近年、画像記録材料としては、特にカラー画像を形成するための材料が主流であり、具体的には、インクジェット方式記録材料、感熱転写型画像記録材料、電子写真方式を用いる記録材料、転写式ハロゲン化銀感光材料、印刷インク、記録ペン等が盛んに利用されている。
感熱転写記録には、ベースフィルム（支持体）上に熱溶融性インク層を形成させた感熱転写材料をサーマルヘッドにより加熱し該インクを溶融して受像材料上に記録する方式と、ベースフィルム上に熱移行性染料を含有する染料供与層を形成させた感熱転写材料を熱ヘッドにより加熱して染料を受像材料上に熱拡散転写させる方式とがある。後者の感熱転写方式は、サーマルヘッドに加えるエネルギーを変えることにより染料の転写量を変化させることができるために階調記録が容易であり、高画質のフルカラー記録には特に有利である。
【０００３】
この熱拡散転写記録方式では、染料を含有する感熱転写シート（以下、インクシートともいう。）と感熱転写受像シート（以下、受像シートともいう。）とを重ね合わせ、次いで、電気信号によって発熱が制御されるサーマルヘッドによってインクシートを加熱することでインクシート中の染料を受像シートに転写して画像情報の記録を行うものであり、シアン、マゼンタ、イエローの３色を重ねて記録することで色の濃淡に連続的な変化を有するカラー画像を転写記録することができる。
【０００４】
感熱転写シートにおいて染料を保持する役割を果たすインクシートポリマーとしては、従来ポリエステル樹脂、が用いられてきた。高濃度の発色画像を形成するポリマー材料については特許文献１、特許文献２に報告されている。しかし、近年、プリント速度の高速化が著しく進んでおり、これらの樹脂では転写の高速化に対応しつつ、かつ転写感度の写真性能を両立することは困難となってきている。
【特許文献１】特許第３２６３１３８号公報
【特許文献２】特開平７−３２７４２号公報
【発明の開示】
【発明が解決しようとする課題】
【０００５】
本発明は、高感度で画像欠陥のない感熱転写インクシート、インクカートリッジ、感熱転写インクシートの染料層用塗布組成物および感熱転写記録方法を提供することを目的とする。
【課題を解決するための手段】
【０００６】
本発明者らは、鋭意研究を重ねた結果、以下の構成によって上記目的が達成されることを見出した。
（１）支持体上に熱移行性染料が樹脂バインダー中に含有されてなる染料層を設けた感熱転写インクシートにおいて、該染料層に少なくとも１種の下記一般式［１］で表される化合物で修飾されたポリビニルアセタールを含有することを特徴とする感熱転写インクシート。
【０００７】
【化１】
2009073167.tif 000002
【０００８】
（一般式［１］において、Ｒ1は置換直鎖アルキル基、置換分岐アルキル基、または置換もしくは無置換の環状基を表し、Ｒ2は水素原子、置換もしくは無置換の直鎖アルキル基、置換もしくは無置換の分岐アルキル基、または置換もしくは無置換の環状基を表す。ただし、Ｒ1が無置換のフェニル基が１つのみ置換したアルキル基または無置換のフェニル基であって、かつＲ2が水素原子であることはなく、また、Ｒ1が置換基を有するフェニル基であって、かつＲ2が水素原子または直鎖もしくは分岐アルキル基であることはない。）
（２）前記Ｒ1およびＲ2のいずれか一方が、架橋環基、縮合環基、脂肪族炭素単環基またはヘテロ環基であることを特徴とする（１）に記載の感熱転写インクシート。
（３）前記Ｒ1およびＲ2のいずれか一方が、架橋環基または縮合環基であることを特徴とする（１）に記載の感熱転写インクシート。
（４）前記Ｒ1およびＲ2のいずれか一方が、脂環式の架橋環基または脂環式の縮合環基であることを特徴とする（１）に記載の感熱転写インクシート。
（５）前記（１）〜（４）のいずれか１項に記載の感熱転写インクシートが充填されていることを特徴とするインクカートリッジ。
（６）支持体上にポリマーラテックスを含有するインク受容層を有する受像シート上に（１）〜（４）のいずれか１項に記載の感熱転写インクシートを用いて画像を形成することを特徴とする感熱転写記録方法。
（７）熱移行性染料と少なくとも１種の下記一般式［１］で表される化合物で修飾されたポリビニルアセタールを含有することを特徴とする感熱転写インクシートの染料層用塗布組成物。
【０００９】
【化２】
2009073167.tif 000003
（一般式［１］において、Ｒ1は置換直鎖アルキル基、置換分岐アルキル基、または置換もしくは無置換の環状基を表し、Ｒ2は水素原子、置換もしくは無置換の直鎖アルキル基、置換もしくは無置換の分岐アルキル基、または置換もしくは無置換の環状基を表す。ただし、Ｒ1が無置換のフェニル基が１つのみ置換したアルキル基または無置換のフェニル基であって、Ｒ2が水素原子であることはなく、Ｒ1が置換基を有するフェニル基であって、Ｒ2が水素原子または直鎖もしくは分岐アルキル基であることはない。）
【発明の効果】
【００１０】
本発明により、高感度で画像欠陥のない感熱転写インクシート、インクカートリッジ、感熱転写インクシートの染料層用塗布組成物および感熱転写記録方法が提供できる。
【発明を実施するための最良の形態】
【００１１】
以下、本発明について詳細に説明する。
以下に記載する構成要件の説明は、本発明の代表的な実施態様に基づいてなされることがあるが、本発明はそのような実施態様に限定されるものではない。なお、本発明において「〜」を用いて表される数値範囲は、「〜」の前後に記載される数値を下限値および上限値として含む範囲を意味する。
【００１２】
［ポリビニルアセタール］
最初に、本発明の感熱転写インクシートに用いられるポリビニルアセタール（以下、本発明のポリビニルアセタールという）について説明する。なお、本発明では、ポリビニルアセタールのアセタールは、狭義のアセタールだけでなく、ケタールも包含するものである。
本発明のポリビニルアセタールは一般式［１］で表されるアルデヒドおよび／またはケトンで修飾されてなる。本発明のポリビニルアセタールは、上記のように一般式［１］で表されるケトンで修飾されてなるいわゆるケタールも包含するものである。
【００１３】
【化３】
2009073167.tif 000004
【００１４】
一般式［１］において、Ｒ1は置換直鎖アルキル基、置換分岐アルキル基、または置換もしくは無置換の環状基を表し、Ｒ2は水素原子、置換もしくは無置換の直鎖アルキル基、置換もしくは無置換の分岐アルキル基、または置換もしくは無置換の環状基を表す。ただし、Ｒ1が無置換のフェニル基が１つのみ置換したアルキル基または無置換のフェニル基であって、かつＲ2が水素原子であることはなく、また、Ｒ1が置換基を有するフェニル基であって、かつＲ2が水素原子または直鎖もしくは分岐アルキル基であることはない。
【００１５】
ここで、Ｒ1がとりうる置換直鎖アルキル基、Ｒ1がとりうる置換直鎖アルキル基、Ｒ2がとりうる置換もしくは無置換の直鎖アルキル基、Ｒ2がとりうる置換もしくは無置換の分岐アルキル基の各炭素原子数は１〜１０であることが好ましく、１〜５であることがより好ましく、１〜３であることがさらに好ましい。Ｒ1およびＲ2がとりうる分岐アルキル基は、アルキル鎖長のいずれで分岐するものでも構わない。例えば、第２級アルキル基、第３級アルキル基のように、カルボニル基に結合する炭素原子が分岐しているものでも、この炭素原子以外の炭素原子上で分岐しているもの（例えば、２−エチルヘキシル基、２，２−ジメチルプロピル基）でもよい。
【００１６】
Ｒ1およびＲ2がとりうる環状基としては、環状構造を有する基であればどのようなものでも構わない。代表的には脂肪族炭素環基、アリール基、ヘテロ環基が挙げられ、これらは置換基を有していてもよい。
脂肪族炭素環基としては、シクロアルキル基、シクロアルケニル基等の脂肪族炭素単環基、ビシクロ環やトリシクロ環のように環内に架橋を有する架橋環基、他の環で縮環している縮合環基が挙げられる。架橋環基の架橋環としては、ビシクロ［２．２．１］ヘプタン環、ビシクロ［２．２．１］ヘプタ−２−エン環、アダマンタン環が好ましい。縮合環基としては、脂環（好ましくは５または６員の飽和もしくは不飽和の脂環）同士が縮合したもの、脂環と芳香環（好ましくはフェニル環）および／またはヘテロ環（好ましくは環構成原子として酸素原子、窒素原子、硫黄原子を少なくとも１個有する５または６員のヘテロ環）とが縮合したものが好ましく、シクロヘキサン環と、シクロペンタン環、シクロヘキサン環、シクロヘキセン環、ピペリジン環、ベンゼン環とが縮合したものが好ましい。なお、架橋環基、縮合環基は、炭素原子数１０〜３０の脂環式のものが好ましい。
アリール基のアリール環としては、ベンゼン環、ナフタレン環、アントラセン環、フェナントレン環が挙げられ、ベンゼン環が好ましく、無置換のベンゼン環がさらに好ましい。Ｒ1、Ｒ2の一方がアリール基であるとき、Ｒ1、Ｒ2の残りの基は置換もしくは無置換の直鎖アルキル基、置換もしくは無置換の分岐アルキル基、または置換もしくは無置換の環状基であることが好ましい。
ヘテロ環基には、芳香族ヘテロ環基、芳香族でない不飽和ヘテロ環基、飽和ヘテロ環基が含まれる。ヘテロ環基としては、環構成原子として酸素原子、窒素原子、硫黄原子を少なくとも１個有する５または６員のヘテロ環基が好ましい。該へテロ環の代表例としてはピリジン環が挙げられる。
【００１７】
アルキル基や環状基の置換基としては、置換可能な基であればどのような基でも構わない。このような置換基としては、例えば、アルキル基、アルケニル基、シクロアルキル基、シクロアルケニル基、アリール基、ヘテロ環基、ハロゲン原子、ニトロ基、シアノ基、メルカプト基、ヒドロキシル基、アルコキシ基、アリールオキシ基、アルキルチオ基、アリールチオ基、アミノ基、アルキルアミノ基、アリールアミノ基、ヘテロ環アミノ基、ヒドロキシルアミノ基、アシルアミノ基、スルホンアミド基、カルバモイル基、スルファモイル基、アシル基、アシルオキシ基、アルコキシカルボニル基、アリールオキシカルボニル基、カルボキシル基、スルホ基、アルキルスルホニル基、アリールスルホニル基、ウレイド基、ウレタン基、アルキルスルホニルオキシ基、アリールスルホニルオキシ基等が挙げられる。このような置換基として好ましいのはアリール基、ヘテロ環基である。
上記置換基のうちアルキル部分を有するものは、アルキル部分の炭素原子数が１〜１０であることが好ましく、１〜５であることがより好ましく、１〜３であることがさらに好ましい。上記置換基のうちアリール部分を有するものは、アリール部分の炭素原子数が６〜３０であることが好ましく、６〜２０であることがより好ましく、６〜１０であることがさらに好ましい。上記置換基のうちヘテロ環を有するものは、ヘテロ環の炭素原子数が４〜３０であることが好ましく、４〜２０であることがより好ましく、５〜１０であることがさらに好ましい。アルケニル基とアルキニル基は炭素原子数が２〜３０であることが好ましく、２〜２０であることがより好ましく、２〜１０であることがさらに好ましい。シクロアルキル基とシクロアルケニル基は炭素原子数が５〜３０であることが好ましく、５〜２０であることがより好ましく、５〜１０であることがさらに好ましい。
【００１８】
なお、アリール基が置換したアルキル基の場合、アリール基が２個以上置換した置換アルキル基、置換基を有するアリール基が置換した置換アルキル基、アリール基と他の置換基が置換した置換アルキル基が好ましい。また、Ｒ1がアリール基が置換したアルキル基や無置換のフェニル基の場合、Ｒ2は置換もしくは無置換の直鎖アルキル基、置換もしくは無置換の分岐アルキル基、または置換もしくは無置換の環状基であることが好ましい。
【００１９】
一般式［１］において、Ｒ1は置換もしくは無置換の環状基が好ましく、架橋環基、縮合環基、脂肪族炭素単環基（シクロアルキル基、シクロアルケニル基が好ましく、５または６員環が好ましい）またはヘテロ環基（環構成原子として酸素原子、窒素原子、硫黄原子を少なくとも１個有する５または６員のヘテロ環基）がさらに好ましく、架橋環基（好ましくは炭素原子数１０〜３０の脂環式の架橋環基）または縮合環基（好ましくは炭素原子数１０〜３０の脂環式の縮合環基）が最も好ましい。この場合、Ｒ2は水素原子が好ましい。
また、一方では、一般式［１］において、分岐アルキル基と環状基を有する基（例えば環状基を有する分岐アルキル基）および／またはヘテロ環基を有するものがより好ましく、ヘテロ環基を有するものがさらに好ましい。
【００２０】
一般式［１］で表される化合物の具体例を以下に挙げるが、本発明で用いることができる一般式［１］で表される化合物はこれらに限定されない。
【００２１】
【化４】
2009073167.tif 000005
【００２２】
【化５】
2009073167.tif 000006
【００２３】
一般式［１］で表される化合物で修飾されたポリビニルアセタールを構成する一般式［１］で表される化合物の量は、該重合体を構成する全重合単位に基づいて、１０質量％〜１００質量％であることが好ましく、３０質量％〜９５質量％であることがより好ましく、５０質量％〜９０質量％でありことがさらに好ましい。
一般式［１］で表される化合物は必要に応じて２種類以上組み合わせて使用してもよい。
【００２４】
一般式［１］で表される化合物で修飾されたポリビニルアセタールの好ましい質量平均分子量は、３,０００〜５００,０００が好ましく、６,０００〜３００,０００がより好ましく、８，０００〜２００，０００がさらに好ましい。
ここで、質量平均分子量および分子量は、ＴＳＫｇｅｌ  ＧＭＨｘＬ、ＴＳＫｇｅｌ  Ｇ４０００ＨｘＬ、ＴＳＫｇｅｌ  Ｇ２０００ＨｘＬ（何れも東ソー(株)製の商品名）のカラムを使用したＧＰＣ分析装置により、溶媒ＴＨＦ、示差屈折計検出によるポリスチレン換算で表した分子量である。
【００２５】
一般式［１］で表される化合物で修飾されたポリビニルアセタールは、ポリビニルアルコールとアルデヒドおよび／またはケトンとを酸触媒を用いて、水または有機溶媒中で反応させるのが一般的である。このとき、アルデヒドおよび／またはケトンとして、一般式［１］で表される化合物のみを用いてもよいし、一般式［１］で表される化合物と一般式［１］で表されないアルデヒドおよび／またはケトンとを組み合わせて用いてもよい。
アセタール化に用いられる酸触媒としては、塩酸、硫酸、リン酸等の無機酸、酢酸、ｐ−トルエンスルホン酸等が挙げられる。また、触媒の使用量は、反応に用いられるアルデヒドおよび／またはケトン１モルに対して０．００５〜０．２モルが好ましい。
アセタール化の反応温度は、通常２０℃〜１００℃程度であり、４０℃〜９０℃が好ましい。
【００２６】
以下、一般式［１］で表される化合物で修飾されたポリビニルアセタールの具体的な構造の例を示すが、本発明で用いることができる一般式［１］で表される化合物で修飾されたポリビニルアセタールはこの限りではない。なお式中の数字は各モノマー成分の質量比率を示す。Ｍｗは質量平均分子量を表す。
【００２７】
【化６】
2009073167.tif 000007
【００２８】
【化７】
2009073167.tif 000008
【００２９】
【化８】
2009073167.tif 000009
【００３０】
本発明に用いられるポリビニルアセタールには、いかなるポリマーを併用しても良い。併用することのできるポリマーとしては、透明または半透明で、無色であることが好ましく、天然樹脂やポリマーおよびコポリマー、合成樹脂やポリマーおよびコポリマー、その他フィルムを形成する媒体、例えば、ゼラチン類、ポリビニルアルコール類、ヒドロキシエチルセルロース類、セルロースアセテート類、セルロースアセテートブチレート類、ポリビニルピロリドン類、カゼイン、デンプン、ポリアクリル酸類、ポリメチルメタクリル酸類、ポリ塩化ビニル類、ポリメタクリル酸類、スチレン−無水マレイン酸共重合体類、スチレン−アクリロニトリル共重合体類、スチレン−ブタジエン共重合体類、ポリビニルアセタール（例えば、ポリビニルホルマールおよびポリビニルブチラール）、ポリエステル類、ポリウレタン類、フェノキシ樹脂、ポリ塩化ビニリデン類、ポリエポキシド類、ポリカーボネート類、ポリ酢酸ビニル類、ポリオレフィン類、ポリアミド類がある。バインダーは水または有機溶媒またはエマルションから被覆形成してもよい。
【００３１】
［感熱転写インクシート］
（構成）
本発明の感熱転写インクシートは、少なくとも１種の一般式［１］で表される化合物で修飾されたポリビニルアセタールを含有するものである。感熱転写インクシートは、一般に支持体上に染料層が形成された構造を有しており、その染料層に一般式［１］で表される化合物で修飾されたポリビニルアセタールと熱移行性染料を含有させる。
【００３２】
本発明の感熱転写インクシートは、本発明の効果を過度に阻害しない範囲内であれば、染料層以外の層を有するものであってもよい。例えば、支持体と染料供与層との間に中間層を有するものであってもよいし、染料層とは反対側の支持体面（以下において「背面」ともいう）にバック層を有するものであってもよい。中間層としては、例えば下塗り層や、染料の支持体方向への拡散を防止するための拡散防止層（親水性バリアー層）を挙げることができる。また、バック層としては、例えば耐熱スリップ層を挙げることができ、サーマルヘッドのインクシートへの粘着防止を図ることができる。
【００３３】
（支持体）
本発明の感熱転写インクシートの支持体には、インクシート用支持体として従来から用いられているものを適宜選択して用いることができる。例えば特開平７−１３７４６６号公報の段落番号００５０に記載される材料を好ましく用いることができる。支持体の厚みは、２〜３０μｍが好ましい。
【００３４】
（染料層）
本発明の上記染料層に用いる染料は、どのような染料でも構わないが、少なくとも熱移行性を示す染料であることが必要である。本発明で使用することができる染料としては、代表的には、シアン染料、マゼンタ染料、イエロー染料、黒染料、赤外染料、紫外染料が挙げられ、目的に応じて、さらには色相を調節するために、これらを単独若しくは併用しても構わない。
シアン染料としては、例えば、特開平３−１０３４７７号公報や特開平３−１５０１９４号公報などに記載されたものを好ましく用いることができる。マゼンタ染料としては、例えば、特開平５−２８６２６８号公報などに記載されたものを好ましく用いることができる。イエロー染料としては、例えば、特開平１−２２５５９２公報などに記載されたものを好ましく用いることができる。
染料層中における染料の含有量は、０．０３〜１．０ｇ／ｍ2が好ましく、０．１〜０．６ｇ／ｍ2がより好ましい。また、染料層の厚みは、０．２〜５μｍが好ましく、０．４〜２μｍがより好ましい。
【００３５】
染料層には、上記樹脂バインダーと染料に加えて、必要に応じて従来公知の各種の添加剤を加えてもよい。その添加剤として、例えば、受像シートとの離型性やインクの塗工適性を向上させるために、ポリエチレンワックス等の有機微粒子や無機微粒子が挙げられる。また、硬膜剤（例えばシランカップリング剤）や離型剤を挙げることもできる。ここで、好ましい離型剤としては、離型性グラフトコポリマーが挙げられ、該ポリマーは、ポリマー主鎖にポリシロキサンセグメント、フッ化炭素セグメント、フッ化炭化水素セグメント、および長鎖アルキルセグメントからなる群より選択された少なくとも１種の離型性セグメントをグラフト重合させてなるものである。これらのうち、特に好ましいのはポリビニルアセタール樹脂からなる主鎖にポリシロキサンセグメントをグラフトさせて得られたグラフトコポリマーである。
【００３６】
本発明の感熱転写インクシートは、熱移行性染料と少なくとも１種の下記一般式［１］で表される化合物で修飾されたポリビニルアセタールを含有することを特徴とする本発明の染料層用塗布組成物を支持体上に塗設して、適宜乾燥して染料層を形成することにより好ましく製造することができる。本発明の染料層用塗布組成物は、熱移行性染料を一般式［１］で表される化合物で修飾されたポリビニルアセタールとともに溶剤中に溶解するか、あるいは溶媒中に微粒子状に分散させることによって調製することができる。本発明の染料層用塗布組成物は、上記の添加剤、硬膜剤、離型剤を含んでもよい。本発明の染料層用塗布組成物は、グラビア印刷法、スクリーン印刷法、グラビア版を用いたリバースロールコーティング法等の公知の手段で支持体上に塗布することができる。
【００３７】
本発明をフルカラー画像記録が可能な感熱転写記録材料に適用するには、シアン画像を形成することができる熱移行性シアン染料を含有するシアン染料層、マゼンタ画像を形成することができる熱移行性マゼンタ染料を含有するマゼンタ染料層、イエロー画像を形成することができる熱移行性イエロー染料を含有するイエロー染料層を支持体上に面順次塗設して形成することが好ましい。また、必要に応じて他に黒色画像形成物質を含む染料層がさらに面順次塗設されていてもよい。
加えて、保護層転写層が面順次塗設されたものが好ましい。
【００３８】
（インクカートリッジへの装填）
本発明の感熱転写インクシートは、インクカートリッジに装填することができる。インクカートリッジの構造や装填方法については、従来から感熱転写記録の分野で採用されているものを本発明でも用いることができる。具体的には、実開昭６３−１６１８５１号公報、実開昭６３−１６１８５１号公報、実開平１−１０１８６４号公報などに記載されるインクカートリッジの技術を本発明にも適用することができ、特に実開平１−１０１８６４号公報に記載されたものがより好ましい。
【００３９】
［感熱転写記録］
本発明の感熱転写インクシートを用いて感熱転写記録を行う際には、サーマルヘッド等の加熱手段と受像シートを組み合わせて用いる。すなわち、画像記録信号に従ってサーマルヘッドから熱エネルギーがインクシートに加えられ、該熱エネルギーが加えられた部分の染料が受像シートに移行し固定されることによって画像記録がなされる。
【００４０】
［受像シート］
次に、本発明の感熱転写インクシートと組み合わせて用いられる感熱転写受像シートについて説明する。
【００４１】
（層構成）
感熱転写受像シートは、支持体上に染料受容層（受容層）が形成されている構造を有する。受容層と支持体との間には下地層が形成されていることが好ましく、例えば白地調整層、帯電調節層、接着層、プライマー層が形成される。また、下地層と支持体との間には断熱層が形成されていることが好ましい。支持体と受容層との間にある各層を単に「中間層」といい、上述の下地層や断熱層が含まれる。感熱転写受像シートは、少なくとも１層の受容層および少なくとも１層の中間層を含有する。支持体の裏面側にはカール調整層、筆記層、帯電調整層が形成されていることが好ましい。
【００４２】
（受容層）
受容層は、インクシートから移行してくる染料を受容し、形成された画像を維持する役割を果たす。そのため受容層には染着しやすい樹脂（染着性受容ポリマー）が用いられる。例えば、ポリエチレン、ポリプロピレン等のポリオレフィン樹脂、ポリ塩化ビニル、ポリ塩化ビニリデン等のハロゲン化樹脂、ポリ酢酸ビニル、ポリアクリル酸エステル等のビニル系樹脂、およびその共重合体、ポリエチレンテレフタレート、ポリブチレンテレフタレート等のポリエステル系樹脂、ポリスチレン系樹脂、ポリアミド系樹脂、ポリカーボネート、フェノール樹脂、ポリウレタン、エポキシ樹脂、ポリサルフォン、ブチラール樹脂、メラミン樹脂、ポリビニルアルコール、エチレンやプロピレン等のオレフィンと他のビニル系モノマーとの共重合体、塩化ビニル酢酸ビニル共重合体、スチレンアクリル共重合体、アイオノマー、セルロース樹脂、天然ゴム、合成ゴム等の単体または混合物を用いることができるがこれらに限定されない。受容層に用いられる受容ポリマーはラテックス化されていることが好ましい。
【００４３】
（ポリマーラテックス）
受容層に用いることができるポリマーラテックスについて説明する。感熱転写受像シートにおいて、受容層に用いうるポリマーラテックスは水不溶な疎水性ポリマーが微細な粒子として水溶性の分散媒中に分散したものである。分散状態としてはポリマーが分散媒中に乳化されているもの、乳化重合されたもの、ミセル分散されたもの、あるいはポリマー分子中に部分的に親水的な構造を持ち分子鎖自身が分子状分散したものなどいずれでもよい。なおポリマーラテックスについては、奥田平，稲垣寛編集，「合成樹脂エマルジョン」，高分子刊行会発行（1978年）、杉村孝明，片岡靖男，鈴木聡一，笠原啓司編集，「合成ラテックスの応用」，高分子刊行会発行（1993年）、室井宗一著，「合成ラテックスの化学」，高分子刊行会発行（1970年）、三代澤良明監修，「水性コーティング材料の開発と応用」，シーエムシー出版（2004年）および特開昭６４−５３８号公報などに記載されている。分散粒子の平均粒子サイズは１〜５００００ｎｍ、より好ましくは５〜１０００ｎｍ程度の範囲が好ましい。分散粒子の粒径分布に関しては特に制限は無く、広い粒径分布を持つものでも単分散の粒径分布を持つものでもよい。
【００４４】
ポリマーラテックスとしては通常の均一構造のポリマーラテックス以外、いわゆるコア／シェル型のラテックスでもよい。この場合コアとシェルはガラス転移温度を変えると好ましい場合がある。本発明のポリマーラテックスのガラス転移温度は、−３０℃〜１３０℃が好ましく、０℃〜１００℃がより好ましく、１０℃〜８０℃がさらに好ましい。
【００４５】
ポリマーラテックスの好ましい態様としては、アクリル系ポリマー、ポリエステル類、ゴム類(例えばSBR樹脂)、ポリウレタン類、ポリ塩化ビニル類、ポリ酢酸ビニル類、ポリ塩化ビニリデン類、ポリオレフィン類等の疎水性ポリマーを好ましく用いることができる。これらポリマーとしては直鎖のポリマーでも枝分かれしたポリマーでもまた架橋されたポリマーでもよいし、単一のモノマーが重合したいわゆるホモポリマーでもよいし、2種類以上のモノマーが重合したコポリマーでもよい。コポリマーの場合はランダムコポリマーでも、ブロックコポリマーでもよい。これらポリマーの分子量は数平均分子量で5000〜1000000、好ましくは10000〜500000がよい。分子量が小さすぎるものはラテックスを含有する層の力学強度が不十分であり、大きすぎるものは成膜性が悪く好ましくない。また、架橋性のポリマーラテックスも好ましく使用される。
【００４６】
ポリマーラテックスの合成に用いるモノマーとしては、特に制限はなく、通常のラジカル重合またはイオン重合法で重合可能なものでは、下記に示すモノマー群（ａ）〜（ｊ）を好適に用いることができる。これらモノマーを独立かつ自由に組み合わせて選択し、ポリマーラテックスを合成することができる。
【００４７】
−モノマー群（ａ）〜（ｊ）−
（ａ）  共役ジエン類：１，３−ペンタジエン、イソプレン、１−フェニル−１，３−ブタジエン、１−α−ナフチル−１，３−ブタジエン、１−β−ナフチル−１，３−ブタジエン、シクロペンタジエン等。
（ｂ）  オレフィン類：エチレン、プロピレン、塩化ビニル、塩化ビニリデン、６−ヒドロキシ−１−ヘキセン、４−ペンテン酸、８−ノネン酸メチル、ビニルスルホン酸、トリメチルビニルシラン、トリメトキシビニルシラン、１，４−ジビニルシクロヘキサン、１，２，５−トリビニルシクロヘキサン等。
【００４８】
（ｃ）  α，β−不飽和カルボン酸エステル類：アルキルアクリレート（例えば、メチルアクリレート、エチルアクリレート、ブチルアクリレート、シクロヘキシルアクリレート、２−エチルヘキシルアクリレート、ドデシルアクリレート等）、置換アルキルアクリレート（例えば、２−クロロエチルアクリレート、ベンジルアクリレート、２−シアノエチルアクリレート等）、アルキルメタクリレート（例えば、メチルメタクリレート、ブチルメタクリレート、２−エチルヘキシルメタクリレート、ドデシルメタクリレート等）、置換アルキルメタクリレート（例えば、２−ヒドロキシエチルメタクリレート、グリシジルメタクリレート、グリセリンモノメタクリレート、２−アセトキシエチルメタクリレート、テトラヒドロフルフリルメタクリレート、２−メトキシエチルメタクリレート、ポリプロピレングリコールモノメタクリレート（ポリオキシプロピレンの付加モル数＝２〜１００のもの）、３−Ｎ，Ｎ−ジメチルアミノプロピルメタクリレート、クロロ−３−Ｎ，Ｎ，Ｎ−トリメチルアンモニオプロピルメタクリレート、２−カルボキシエチルメタクリレート、３−スルホプロピルメタクリレート、４−オキシスルホブチルメタクリレート、３−トリメトキシシリルプロピルメタクリレート、アリルメタクリレート、２−イソシアナトエチルメタクリレート等）、不飽和ジカルボン酸の誘導体（例えば、マレイン酸モノブチル、マレイン酸ジメチル、イタコン酸モノメチル、イタコン酸ジブチル等）、多官能エステル類（例えば、エチレングリコールジアクリレート、エチレングリコールジメタクリレート、１，４−シクロヘキサンジアクリレート、ペンタエリスリトールテトラメタクリレート、ペンタエリスリトールトリアクリレート、トリメチロールプロパントリアクリレート、トリメチロールエタントリアクリレート、ジペンタエリスリトールペンタメタクリレート、ペンタエリスリトールヘキサアクリレート、１，２，４−シクロヘキサンテトラメタクリレート等）。
【００４９】
（ｄ）  α、β−不飽和カルボン酸のアミド類：例えばアクリルアミド、メタクリルアミド、Ｎ−メチルアクリルアミド、Ｎ，Ｎ−ジメチルアクリルアミド、Ｎ−メチル−Ｎ−ヒドロキシエチルメタクリルアミド、Ｎ−ｔｅｒｔブチルアクリルアミド、Ｎ−ｔｅｒｔ−オクチルメタクリルアミド、Ｎ−シクロヘキシルアクリルアミド、Ｎ−フェニルアクリルアミド、Ｎ−（２−アセトアセトキシエチル）アクリルアミド、Ｎ−アクリロイルモルフォリン、ジアセトンアクリルアミド、イタコン酸ジアミド、Ｎ−メチルマレイミド、２−アクリルアミド−メチルプロパンスルホン酸、メチレンビスアクリルアミド、ジメタクリロイルピペラジン等。
（ｅ）  不飽和ニトリル類：アクリロニトリル、メタクリロニトリル等。
（ｆ）  スチレンおよびその誘導体：スチレン、ビニルトルエン、ｐ−ｔｅｒｔ−ブチルスチレン、ビニル安息香酸、ビニル安息香酸メチル、α−メチルスチレン、ｐ−クロロメチルスチレン、ビニルナフタレン、ｐ−ヒドロキシメチルスチレン、ｐ−スチレンスルホン酸ナトリウム塩、ｐ−スチレンスルフィン酸カリウム塩、ｐ−アミノメチルスチレン、１，４−ジビニルベンゼン等。
（ｇ）  ビニルエーテル類：メチルビニルエーテル、ブチルビニルエーテル、メトキシエチルビニルエーテル等。
（ｈ）  ビニルエステル類：酢酸ビニル、プロピオン酸ビニル、安息香酸ビニル、サリチル酸ビニルクロロ酢酸ビニル等。
（ｉ）  α，β−不飽和カルボン酸およびその塩類：アクリル酸、メタクリル酸、イタコン酸、マレイン酸、アクリル酸ナトリウム、メタクリル酸アンモニウム、イタコン酸カリウム等。
（ｊ）  その他の重合性単量体：Ｎ−ビニルイミダゾール、４−ビニルピリジン、Ｎ−ビニルピロリドン、２−ビニルオキサゾリン、２−イソプロペニルオキサゾリン、ジビニルスルホン等。
【００５０】
ポリマーラテックスは市販もされており、以下のようなポリマーが利用できる。アクリル系ポリマーの例としては、ダイセル化学工業(株)製セビアンA-4635,4718，4601、日本ゼオン(株)製Nipol  Lx811、814、821、820、855（P-17：Tg36℃）、857x2（P-18：Tg43℃）、大日本インキ化学(株)製Voncoat  R3370（P-19：Tg25℃）、4280（P-20：Tg15℃）、日本純薬(株)製ジュリマーET-410（P-21：Tg44℃）、ＪＳＲ(株)製AE116（P-22：Tg50℃）、AE119（P-23：Tg55℃）、AE121（P-24：Tg58℃）、AE125(P-25：Tg60℃)、AE134（P-26：Tg48℃）、AE137（P-27：Tg48℃）、AE140（P-28：Tg53℃）、AE173（P-29：Tg60℃）、東亞合成(株)製アロンＡ−１０４（P-30：Tg45℃）、高松油脂(株)製NS-600X、NS-620X、日信化学工業(株)製ビニブラン2580、2583、2641、2770、2770H、2635、2886、5202C、2706などが挙げられる（いずれも商品名）。
【００５１】
ポリエステル類の例としては、大日本インキ化学(株)製FINETEX  ES650、611、675、850、イーストマンケミカル製WD-size、WMS、高松油脂(株)製A-110、A-115GE、A-120、A-121、A-124GP、A-124S、A-160P、A-210、A-215GE、A-510、A-513E、A-515GE、A-520、A-610、A-613、A-615GE、A-620、WAC-10、WAC-15、WAC-17XC、WAC-20、S-110、S-110EA、S-111SL、S-120、S-140、S-140A、S-250、S-252G、S-250S、S-320、S-680、DNS-63P、NS-122L、NS-122LX、NS-244LX、NS-140L、NS-141LX、NS-282LX、東亞合成(株)製アロンメルトPES-1000シリーズ、PES-2000シリーズ、東洋紡(株)製バイロナールMD-1100、MD-1200、MD-1220、MD-1245、MD-1250、MD-1335、MD-1400、MD-1480、MD-1500、MD-1930、MD-1985、住友精化(株)製セポルジョンESなどが挙げられる（いずれも商品名）。
【００５２】
ポリウレタン類の例としては、大日本インキ化学(株)製HYDRAN  AP10、AP20、AP30、AP40、101H、Vondic  1320NS、1610NS、大日精化(株)製D-1000、D-2000、D-6000、D-4000、D-9000、高松油脂(株)製NS-155X、NS-310A、NS-310X、NS-311X、第一工業製薬(株)製エラストロンなどが挙げられる（いずれも商品名）。
【００５３】
ゴム類の例としては、LACSTAR  7310K、3307B、4700H、7132C(以上、大日本インキ化学(株)製)、Nipol  Lx416、LX410、LX430、LX435、LX110、LX415A、LX438C、2507H、LX303A、LX407BPシリーズ、V1004、MH5055(以上日本ゼオン(株)製)などが挙げられる（いずれも商品名）。
【００５４】
ポリ塩化ビニル類の例としては、日本ゼオン(株)製G351、G576、日信化学工業(株)製ビニブラン240、270、277、375、386、609、550、601、602、630、660、671、683、680、680S、681N、685R、277、380、381、410、430、432、860、863、865、867、900、900GT、938、950などが挙げられる（いずれも商品名）。ポリ塩化ビニリデン類の例としては、旭化成工業(株)製L502、L513、大日本インキ化学(株)製D-5071など挙げられる（いずれも商品名）。ポリオレフィン類の例としては、三井石油化学(株)製ケミパールS120、SA100、V300（P-40：Tg80℃）、大日本インキ化学(株)製Voncoat  2830、2210、2960、住友精化(株)製ザイクセン、セポルジョンG、共重合ナイロン類の例としては、住友精化(株)製セポルジョンPA、などが挙げられる（いずれも商品名）。
【００５５】
ポリ酢酸ビニル類の例としては、日信化学工業(株)製ビニブラン1080、1082、1085W、1108W、1108S、1563M、1566、1570、1588C、A22J7-F2、1128C、1137、1138、A20J2、A23J1、A23J1、A23K1、A23P2E、A68J1N、1086A、1086、1086D、1108S、1187、1241LT、1580N、1083、1571、1572、1581、4465、4466、4468W、4468S、4470、4485LL、4495LL、1023、1042、1060、1060S、1080M、1084W、1084S、1096、1570K、1050、1050S、3290、1017AD、1002、1006、1008、1107L、1225、1245L、GV-6170、GV-6181、4468W、4468Sなどが挙げられる（いずれも商品名）。
【００５６】
これらのポリマーラテックスは単独で用いてもよいし、必要に応じて２種以上ブレンドしてもよい。
【００５７】
以下に、本発明に用いることができるポリマーラテックスの具体的な構造例を示すが、本発明に用いることができるポリマーラテックスはこの限りではない。なお式中の数字は各モノマー成分の質量比率を示す。Ｍｗは質量平均分子量を表す。
【００５８】
【化９】
2009073167.tif 000010
【００５９】
【化１０】
2009073167.tif 000011
【００６０】
【化１１】
2009073167.tif 000012
【００６１】
【化１２】
2009073167.tif 000013
【実施例】
【００６２】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００６３】
［製造例］
（ＡＰ−１の合成）
攪拌機、還流冷却器を備えた反応器に、ポリビニルアルコール（ＰＶＡ１１０、クラレ（株）製）２０ｇ、塩化メチレン４００ｇ、塩酸２．０ｇ、およびＡ−１ ９３ｇを加え４０℃で４０時間加熱して反応を完結させた。次に、反応液をメタノール中に再沈殿させて反応生成物を得た。質量平均分子量は１．５×１０6であった。
【００６４】
【化１３】
2009073167.tif 000014
【００６５】
（ＡＰ−２〜ＡＰ−２３の合成）
ＡＰ−２〜ＡＰ−２３に関しても、上記ＡＰ−１の合成と同様に合成を行った。
【００６６】
［実施例１］
（インクシートの作製）
（１）試料１０１（本発明）の作製
厚さ６．０μｍのポリエステルフィルム（ルミラー、商品名、(株)東レ製）を支持体として用いた。支持体の背面側に耐熱スリップ層（厚み１μｍ）を形成し、かつ表面側に下記組成のイエロー、マゼンタ、シアン組成物を、それぞれ単色に塗布（乾膜時の塗布量１ｇ／ｍ2）した。
イエローインク
染料（マクロレックスイエロー６Ｇ、商品名、バイエル社製）    ５．５質量部
重合体ＡＰ−１                                              ４．４質量部
メチルエチルケトン／トルエン（質量比１／１）                  ９０質量部
マゼンタインク
マゼンタ染料（ディスパーズレッド６０）                      ５．５質量部
重合体ＡＰ−１                                              ４．４質量部
メチルエチルケトン／トルエン（質量比１／１）                  ９０質量部
シアンインク
シアン染料（ディスパーズレッド６３）                        ５．５質量部
重合体ＡＰ−１                                              ４．４質量部
メチルエチルケトン／トルエン（質量比１／１）                  ９０質量部
【００６７】
（２）試料１０２（本発明）の作製
上記例示化合物ＡＰ−１をＡＰ−５に変えた以外は試料１０１の作製と同様にして、本発明の試料１０２を作製した。
【００６８】
（３）試料１０３（本発明）の作製
上記例示化合物ＡＰ−１をＡＰ−９に変えた以外は試料１０１の作製と同様にして、本発明の試料１０３を作製した。
【００６９】
（４）試料１０４（本発明）の作製
上記例示化合物ＡＰ−１をＡＰ−１７に変えた以外は試料１０１の作製と同様にして、本発明の試料１０４を作製した。
【００７０】
（５）試料１０５（本発明）の作製
上記例示化合物ＡＰ−１をＡＰ−１８に変えた以外は試料１０１の作製と同様にして、本発明の試料１０４を作製した。
【００７１】
（６）試料１０６（本発明）の作製
上記例示化合物ＡＰ−１をＡＰ−２２に変えた以外は試料１０１の作製と同様にして、本発明の試料１０５を作製した。
【００７２】
（７）試料１０７（比較例）の作製
厚さ６．０μｍのポリエステルフィルム（ルミラー、商品名、(株)東レ製）を支持体として用いた。支持体の背面側に耐熱スリップ層（厚み１μｍ）を形成し、かつ表面側に下記組成のイエロー、マゼンタ、シアン組成物を、それぞれ単色に塗布（乾膜時の塗布量１ｇ／ｍ2）した。
イエローインク
染料（マクロレックスイエロー６Ｇ、商品名、バイエル社製）    ５．５質量部
ポリビニルブチラール                                        ４．５質量部
（エスレックＢＸ−１、商品名、積水化学工業（株）製）
メチルエチルケトン／トルエン（質量比１／１）                  ９０質量部
マゼンタインク
マゼンタ染料（ディスパーズレッド６０）                      ５．５質量部
ポリビニルブチラール                                        ４．５質量部
（エスレックＢＸ−１、商品名、積水化学工業（株）製）
メチルエチルケトン／トルエン（質量比１／１）                  ９０質量部
シアンインク
シアン染料（ディスパーズレッド６３）                        ５．５質量部
ポリビニルブチラール                                        ４．５質量部
（エスレックＢＸ−１、商品名、積水化学工業（株）製）
メチルエチルケトン／トルエン（質量比１／１）                  ９０質量部
【００７３】
（８）試料１０８（比較例）の作製
特許第３２６３１３８号公報に記載の実施例１のインクシートを作製した。
【００７４】
（９）試料１０９（比較例）の作製
特許第３２６３１３８号公報に記載の実施例５のインクシートを作製した。
【００７５】
（１０）試料１１０（比較例）の作製
特開平７−３２７４２号公報に記載の実施例１のインクシートを作製した。
【００７６】
（受像シート１の作製）
ポリエチレンで両面ラミネートした紙支持体表面に、コロナ放電処理を施した後ドデシルベンゼンスルホン酸ナトリウムを含むゼラチン下塗層を設けた。さらに下記組成の中間層用塗布組成物Ａをバーコーターにより塗布し乾燥した後、引き続いて下記組成の受容層用塗布組成物Ａをバーコーターにより塗布し乾燥させた。バーコーター塗布は４０℃で行い、乾燥は各層５０℃で１６時間行った。それぞれの乾燥時の塗布量は、中間層Ａが１．０ｇ／ｍ2、受容層Ａが２．５ｇ／ｍ2となるように塗布を行って、受像シート１を作製した。
中間層用塗布組成物Ａ
ポリエステル樹脂（バイロン２００、商品名、東洋紡積(株)製）    １０質量部
蛍光増白剤（Ｕｖｉｔｅｘ  ＯＢ、商品名、チバガイギー社製）      １質量部
酸化チタン                                                    ３０質量部
メチルエチルケトン／トルエン（質量比１／１）                  ９０質量部
受容層用塗布組成物Ａ
ポリエステル樹脂                                            １００質量部
（特開平２−２６５７８９号公報の実施例１に記載の樹脂）
アミノ変性シリコーン                                            ５質量部
（信越化学工業（株）社製、商品名、Ｘ−２２−３０５０Ｃ）
エポキシ変性シリコーン
（信越化学工業（株）社製、商品名、Ｘ−２２−３００Ｅ）        ５質量部
メチルエチルケトン／トルエン（質量比１／１）                ４００質量部
【００７７】
（画像形成）
上記の各インクシートを使用し、上記受像シート１に、日本電産コパル社製昇華型プリンターＡＳＫ２０００（商品名）に装填可能なように加工し、高速プリントモードで最高濃度を得られる設定で黒色ベタの画像を出力した。
【００７８】
（評価）
（１）相対転写濃度評価
上記の条件で得られた黒画像のVisual濃度をPhotographic Densitometer（X-Rite incorporated社製）で測定した。試料１０７の転写濃度を１００としたときの相対値を下記表１に示した。
【００７９】
（２）インク融着性評価
インク融着性は、画像のＤｍａｘが得られる印画部分で融着状態を以下の基準で判断し、結果を表１に示した。
【００８０】
評価ランク
５：受像シートがインクシートからスムーズに剥がれ、受像シートにインクの
融着（張り付き）が全く認められない。
４：融着が発生した濃度領域の印画面積に対して、融着した面積が１％以下で
あった。
３：融着が発生した濃度領域の印画面積に対して、融着した面積が１％を超え、
１０％以下であった。
２：融着が発生した濃度領域の印画面積に対して、融着した面積が１０％を超
え、２０％以下であった。
１：融着が発生した濃度領域の印画面積に対して、融着した面積が２０％を超
えた。
【００８１】
（３）地汚れ評価
感熱転写用インクシートと受像シートをそれぞれ染料層と受像層が接触するように重ねあわせ、感熱転写用インクシートの表面温度が７０℃になるように熱ロールラミネーターに通した後、染着層に移行した染料の濃度をPhotographic Densitometer（X-Rite incorporated社製）で測定し、試験前後の濃度の変化率（ΔＤ）を算出した。結果を下記表１に示した。
【００８２】
【表１】
2009073167.tif 000015
【００８３】
表１の結果から明らかなように、試料１０７、１０９、１１０では高速転写記録により相対転写濃度が上がらない。試料１０８では相対転写濃度の向上が見られたもののインク融着性の低下が見られた。
本発明の試料１０１〜１０６はいずれも相対転写濃度が高く、インクの融着がないことがわかった。このように本発明の樹脂バインダーを使用することにより高感度で面状欠陥のない感熱転写インクシートを得ることができた。
【００８４】
［実施例２］
受像シート１を下記受像シート２に代えたこと以外は実施例１と同様にして試料を作製し、評価した。
【００８５】
（受像シート２の作製）
ポリエチレンで両面ラミネートした紙支持体表面に、コロナ放電処理を施した後ドデシルベンゼンスルホン酸ナトリウムを含むゼラチン下塗層を設けた。この上に、米国特許第２，７６１，７９１号明細書に記載の第９図に例示された方法により、下記組成の中間層用塗布組成物Ｂと受容層用塗布組成物Ｂを支持体側からこの順に積層させた状態で重層塗布を行った。塗布後すぐに５０℃１６時間乾燥させた。それぞれの乾燥時の塗布量は、中間層Ｂが１．０ｇ／ｍ2、受容層Ｂが２．５ｇ／ｍ2となるように塗布を行って、受像シート２を作製した。
中間層用塗布組成物Ｂ
中空ポリマーラテックス                                      ５６３質量部
（ＭＨ５０５５、商品名、日本ゼオン(株)製）
（外径０．５μｍの中空構造ポリマーの水分散体）
ゼラチン                                                    １２０質量部
受容層用塗布組成物Ｂ
重合体Ｐ−９                                                  ４８質量部
ベンゾトリアゾール系紫外線吸収剤ポリマーラテックス            １５質量部
（ＵＬＳ１７００、商品名、一方社油脂工業(株)製）
モンタン酸ワックス（Ｊ５３７、商品名、中京油脂(株)製）        １０質量部
【００８６】
（画像形成）
実施例１の各インクシートを使用し、上記受像シート２を用いて、実施例１と同じ方法で画像形成を行い、実施例１と同じ方法で評価した。結果を表２に示す。
【００８７】
【表２】
2009073167.tif 000016
【００８８】
本実施例においても、本発明の試料２０１〜２０６は良好なインク融着性が得られ、相対転写濃度に関しては実施例１以上の高転写濃度の傾向を示した。